(57)【要約】【課題】  本発明は、照明や液晶ディスプレイ用バックライトにおいて、ランプとの距離を近づけた際にも輝度を低下させること無くランプ由来の輝度ムラを抑制でき、かつ製造コストの低い光拡散シートを提供することを課題とする。【解決手段】  フィルム内部に複数の分散体を含む樹脂フィルムであって、かつ分散体の最長方向の長さが１００ｍｍ以上、Ｙ方向の隣り合う分散体間の間隔が１．０ｍｍ以上１００ｍｍ以下、Ｙ方向の分散対のサイズが１．０ｍｍ以上１００ｍｍ以下であり、かつフィルム表面に対して垂直に入射した光の直線透過率の最小値／最大値が０．３以上０．９５以下であることを特徴とする樹脂フィルム。【選択図】なし【特許請求の範囲】
【請求項１】
フィルム内部に複数の分散体を含む樹脂フィルムであって、かつ下記式（１）、（２）、（３）を満たす分散体が５個以上存在し、かつフィルム表面に対して垂直に入射した光の直線透過率が下記式（４）を満たすことを特徴とする樹脂フィルム。
１００ｍｍ  ≦  Ｌ                                                （１）
１．０ｍｍ  ≦  Ｐ  ≦  １００ｍｍ                                （２）
０．５ｍｍ  ≦  Ｗ  ≦  ５０ｍｍ                                  （３）
０．３  ≦  Ｔｍｉｎ／Ｔｍａｘ  ≦  ０．９５                      （４）
Ｌ：互いに直交する３方向のうち、分散体の最長方向（Ｘ方向）の長さ
Ｐ：Ｘ方向に直交しフィルム幅方向であるＹ方向の隣り合う分散体間の間隔
Ｗ：Ｙ方向の分散体のサイズ
Ｔｍａｘ：Ｙ方向における直線透過率の最大値
Ｔｍｉｎ：Ｙ方向における直線透過率の最小値
【請求項２】
前記分散体の少なくとも一つが、下記式（５）を満たすことを特徴とする請求項１に記載の樹脂フィルム。
０．０１  ≦  Ｈ／Ｗ  ≦  ０．５                                  （５）
Ｈ：Ｘ方向およびＹ方向に直交しフィルム厚み方向であるＺ方向の分散体のサイズ
【請求項３】
前記分散体のうち隣り合う少なくとも一組において、任意の位置での間隔Ｐ１と分散体の最長方向に１００ｍｍ離れた位置での間隔Ｐ２が下記式（６）を満たすことを特徴とする請求項１または２に記載の樹脂フィルム。
０．９５  ≦  Ｐ１／Ｐ２  ≦  １．０５                            （６）
【請求項４】
前記分散体が光拡散粒子を含んでなることを特徴とする請求項１〜３のいずれかに記載の樹脂フィルム。
【請求項５】
前記樹脂フィルムを構成するマトリックス樹脂中においても光拡散粒子を含んでなり、かつ光拡散粒子の面積分率が分散体に含まれる光拡散粒子の面積分率よりも低いことを特徴とする請求項４に記載の樹脂フィルム。
【請求項６】
前記樹脂フィルムを構成するマトリックス樹脂中においても光拡散粒子を含んでなり、かつ光拡散粒子の粒子径が分散体に含まれる光拡散粒子の粒子径よりも大きいことを特徴とする請求項４または５に記載の樹脂フィルム。
【請求項７】
請求項１〜６のいずれかに記載の樹脂フィルムを用いた照明装置。
【請求項８】
請求項１〜６のいずれかに記載の樹脂フィルムを用いた液晶ディスプレイ用バックライト。
【発明の詳細な説明】
【技術分野】
【０００１】
本発明は、樹脂フィルムならびに樹脂フィルムを用いた照明装置および液晶ディスプレイ用バックライトに関するものである。
【背景技術】
【０００２】
液晶表示装置は、液晶層を背面から照らして発光させるバックライト方式が普及し、液晶層の下面側にバックライトユニットが装備されている。かかるバックライトユニットは、一般的には、光源としての棒状のランプと、積層された複数枚の光学シートとを装備している。この光学シートはそれぞれ、屈折、拡散等の特定の光学的性質を有するものであり、具体的には、バックライトの上部に配設され、バックライトからの光を画面上に均等化させる効果とその他の光学シートの支持体として機能する光拡散シート、光拡散シートの表面側に配設されるプリズムシートなどの集光シートなどが該当する。近年、バックライトユニットの薄型化の要請が高まっており、そのため光学シートにおいてもシート厚みが薄く、かつ高機能なシートが求められるようになってきた。
【０００３】
光学シートの一部である光拡散シートでは、従来、フィルムの大部分を構成するマトリックス樹脂中に光拡散粒子が分散したシートや、基材となる透明なベースシート上にアクリルビーズなどの光学微粒子をコーティングしたシートが用いられてきた。しかし、これらの光拡散シートでは、ランプとシートとの距離を近づけることによりランプによる輝度ムラが発生し、この輝度ムラを抑制するために拡散性の向上を図るために粒子の添加量を増やすことで、輝度の低下が生じるという問題があった。
【０００４】
輝度の低下を生じさせること無く光拡散性の向上を図る方法として、シートの表面にプリズム状の凹凸を設ける手法が提案させている（たとえば特許文献１）。しかし、その製作には射出成型が用いられているため製造コストも高く、かつ連続して大量に製造するためには多くの射出成型機が必要であった。
【特許文献１】特開２００６−１５５９２６号公報
【発明の開示】
【発明が解決しようとする課題】
【０００５】
本発明は、上記した従来技術の問題点に鑑み、たとえば照明装置や液晶ディスプレイ用バックライトにおいて、ランプとの距離を近づけた際にも輝度を低下させること無くランプ由来の輝度ムラを抑制でき、かつ製造コストの低い光拡散シートを提供することを課題とする。
【課題を解決するための手段】
【０００６】
上記目的を達成するため、フィルム内部に複数の分散体を含む樹脂フィルムであって、かつ下記式（１）、（２）、（３）を満たす分散体が５個以上存在し、かつフィルム表面に対して垂直に入射した光の直線透過率が下記式（４）を満たすことを特徴とする樹脂フィルムが提供される。
【０００７】
１００ｍｍ  ≦  Ｌ                                                （１）
１．０ｍｍ  ≦  Ｐ  ≦  １００ｍｍ                                （２）
０．５ｍｍ  ≦  Ｗ  ≦  ５０ｍｍ                                  （３）
０．３  ≦  Ｔｍｉｎ／Ｔｍａｘ  ≦  ０．９５                      （４）
Ｌ：互いに直交する３方向のうち、分散体の最長方向（Ｘ方向）の長さ
Ｐ：Ｘ方向に直交しフィルム幅方向であるＹ方向の隣り合う分散体間の間隔
Ｗ：Ｙ方向の分散体のサイズ
Ｔｍａｘ：Ｙ方向における直線透過率の最大値
Ｔｍｉｎ：Ｙ方向における直線透過率の最小値
【発明の効果】
【０００８】
本発明の樹脂フィルムは、ランプとの距離を近づけた輝度を低下させることなくランプ由来の輝度ムラを抑制できる光拡散シートとなる。また、溶融樹脂を共押出法によりキャストするのみで製造できるため連続生産が可能となり、製造コストの低い光拡散シートとなる。また、これらの樹脂フィルムを照明装置や液晶ディスプレイ用バックライトに用いることにより、照明装置の小型化やバックライトの薄型化が可能となる。
【発明を実施するための最良の形態】
【０００９】
上記目的を達成するための本発明の樹脂フィルムの詳細について以下に述べるが、本発明は以下の実施例を含む実施の形態に限定されるものではなく、発明の目的を達成できて、かつ、発明の要旨を逸脱しない範囲内においての種々の変更は当然あり得る。また、以後特記しない限り、互いに直交する３方向のうち分散体の最長方向をＸ方向、Ｘ方向に直交しフィルム幅方向である方向をＹ方向、Ｘ方向およびＹ方向に直交しフィルム厚み方向である方向をＺ方向とする。
【００１０】
本発明の樹脂フィルムは、フィルム内部に複数の分散体を含む樹脂フィルムであって、かつ下記式（１）、（２）、（３）を満たす分散体が５個以上存在しなければならない。ここでいう分散体とは、フィルム幅方向（Ｙ方向）−厚み方向（Ｚ方向）断面を光学顕微鏡を用いてフィルム厚みを全視野に捉えることができる倍率で観察した断面写真において、明度の違いとして認識しうる境界を有し、かつフィルムの過半数を構成するマトリックス樹脂に取り囲まれている領域をもって分散体とする。分散体となりうる例としては、マトリックス樹脂中に含まれマトリックス樹脂とは異なる樹脂からなる領域や、マトリックス樹脂中の一部分でありマトリックス樹脂とは異なる樹脂がほぼ均一に微分散された領域や、マトリックス樹脂中に含まれマトリックス樹脂またはマトリックス樹脂とは異なる樹脂中に無機粒子などがほぼ均一に微分散された領域などが挙げられる。また、マトリックス樹脂中に上記の樹脂や粒子が微分散されている場合、その組成をもってマトリックス樹脂とし、マトリックス樹脂中に含まれマトリックス樹脂とは異なる濃度で樹脂や粒子が微分散された領域もまた分散体とする。また、ここでいう微分散された状態とは、分散している粒子や樹脂の大きさが十分に小さく、前述の断面観察において個々の粒子や樹脂としてではなくそれらの集合として明度の違いとして認識される境界が観察される程度の分散状態をさすものである。また、ここで断面写真の撮影に用いる光学顕微鏡としてＣＮＣ画像測定システムのようにステージが稼動式であるものを用いるが、広範囲を高精度かつ高速に計測することができるため好ましい。
【００１１】
また、隣り合う分散体とはフィルム幅方向（Ｙ方向）に近接する両隣の分散体のことであり、隣り合う分散体間の幅方向の間隔とは、これらの両隣の分散体との分散体の重心の位置の幅方向の距離のことである。このように計測される隣り合う分散体間の幅方向の間隔は一般的に２つの値が得られるものであり、好ましくは２つの値が下記式（２）を満たすことであるが、一方の値のみが下記式（２）を満たす場合においても輝度ムラを抑制する効果を示す。
【００１２】
１００ｍｍ  ≦  Ｌ                                                （１）
１．０ｍｍ  ≦  Ｐ  ≦  １００ｍｍ                                （２）
０．５ｍｍ  ≦  Ｗ  ≦  ５０ｍｍ                                  （３）
Ｌ：互いに直交する３方向のうち、分散体の最長方向（Ｘ方向）の長さ
Ｐ：Ｘ方向に直交しフィルム幅方向であるＹ方向の隣り合う分散体間の間隔
Ｗ：Ｙ方向の分散体のサイズ
また、分散体の最長方向（Ｘ方向）の長さＬが１００ｍｍよりも小さい場合には、照明装置や液晶ディスプレイ用バックライトのような大面積の光源に対して光源の全面をカバーできないことから、均一に輝度ムラを抑制することができなくなる。長さの上限に特に制限はないが、連続して生産できることが好ましい。連続生産できることにより製造コストを抑制でき、かつ本発明の樹脂フィルムを適用する照明装置や液晶ディスプレイ用バックライトに対応する任意の長さに調整することも可能となる。
【００１３】
また、Ｙ方向の隣り合う分散体間の間隔が１．０ｍｍよりも小さい場合には、ランプ間の比較的輝度の低い箇所を透過する光まで強く拡散してしまい、むしろ輝度ムラの原因となる。また、Ｙ方向の隣り合う分散体間の間隔が１００ｍｍよりも大きい場合には、分散体と分散体の間の領域における輝度ムラを抑制することができなくなる。より好ましくは、Ｙ方向の隣り合う分散体間の間隔を、対象となる照明装置や液晶ディスプレイ用バックライトに用いられるランプの間隔とほぼ同一とすることであり、この場合、分散体をランプと対応する位置に設置することで、ランプから照射される光をより効果的に拡散させ、輝度ムラを抑制することができる。
【００１４】
また、Ｙ方向の分散体のサイズが０．５ｍｍよりも短い場合には、照明装置や液晶ディスプレイ用バックライトのランプから照射される光に対して十分な幅でないため、ランプ由来の輝度ムラを抑制することができなくなる。また、Ｙ方向の分散体のサイズが５０ｍｍより大きい場合、ランプに対して分散体のサイズが大きくなりすぎ、むしろ分散体の中での輝度ムラが発生する原因となる。好ましくは、２．０ｍｍ以上１０ｍｍ以下であり、より好ましくはランプの径の１．０倍以上５倍以下である。この場合、ランプから照射された光を分散体内で効果的に拡散されることが可能となり、ランプ由来の輝度ムラを抑制することができる。
【００１５】
また、上記式（１）、（２）、（３）を満たす分散体が４個以下である場合には、一般的な液晶ディスプレイ用バックライトを構成するランプの数に対して分散体の数が十分ではなく、ランプ由来の輝度ムラを抑制することが出来なくなる。分散体の個数の上限は特に制限はないものの、ランプ由来の輝度ムラの抑制効果を示すＹ方向の隣り合う分散体間の間隔やＹ方向の分散体のサイズと樹脂フィルムの幅から定められるものである。
【００１６】
本発明の樹脂フィルムは、フィルム表面に対して垂直に入射した光の直線透過率が下記式（４）を満たさなければならない。ここでいう直線透過率とは、分光光度計を用いて測定されるものであり、フィルム幅方向（Ｙ方向）に２ｍｍ以下の開口部をもつマスクを用いて光が透過できる領域を限定して、そのマスクをフィルムに設置して測定した際の透過光の強度をもって直線透過率とする。Ｔｍｉｎ／Ｔｍａｘが０．９５よりも大きい場合には、分散体による光拡散効果が限定的であるため、ランプ由来の輝度ムラを抑制する効果はほとんどなくなる。また、Ｔｍｉｎ／Ｔｍａｘが０．３よりも小さい場合には、分散体による光拡散効果が大きすぎるため、むしろ輝度ムラの原因となる。好ましくは、Ｔｍｉｎ／Ｔｍａｘが０．５以上０．７以下である。この場合、分散体を透過する光を効果的に拡散することができ、ランプとの距離が短い場合においても効果的に輝度ムラを抑制することが可能となる。
【００１７】
０．３  ≦  Ｔｍｉｎ／Ｔｍａｘ  ≦  ０．９５                      （４）
Ｔｍａｘ：Ｙ方向における直線透過率の最大値
Ｔｍｉｎ：Ｙ方向における直線透過率の最小値
本発明の樹脂フィルムは、少なくとも１つの分散体において、下記式（５）を満たすことが好ましい。この場合、ランプ由来の輝度ムラを効果的に抑制しつつ、フィルム厚みを薄くすることができる。好ましくは、フィルム中の全ての分散体で下記式（５）を満たすことであり、より好ましくはフィルム中の全ての分散体でＨ／Ｗが０．１以上０．２５以下であることである。この場合、全ての光源から照射された光に対して輝度ムラを抑制することができる。
【００１８】
０．０１  ≦  Ｈ／Ｗ  ≦  ０．５                                  （５）
Ｈ：Ｘ方向およびＹ方向に直交しフィルム厚み方向であるＺ方向の分散体のサイズ
本発明の樹脂フィルムは、隣り合う分散体のうち少なくとも一組において、任意の位置での間隔Ｐ１と分散体の最長方向に１００ｍｍ離れた位置での間隔Ｐ２が下記式（６）を満たすことが好ましい。この場合、特に蛍光灯や液晶ディスプレイ用バックライトのように直線状のランプがならぶ光源に対して、ランプと分散体とを精度良く配置させることができ、ランプ由来の輝度ムラを抑制する効果がより顕著となる。より好ましくは、すべての隣り合う分散体において、間隔Ｐ１とＰ２が下記式（６）を満たすことであり、すべての分散体とランプとを精度良く配置することができるため、光源全面において輝度ムラをほぼ抑制することができる。
【００１９】
０．９５  ≦  Ｐ１／Ｐ２  ≦  １．０５                            （６）
本発明の樹脂フィルムは、分散体がフィルム幅方向（Ｙ方向）に規則的で周期性をもって配置していることが好ましい。この場合、照明装置や液晶ディスプレイ用バックライトを構成するランプに対して精度良く配置させることができ、ランプ由来の輝度ムラを抑制する効果が顕著となる。好ましくは、分散体がフィルム幅方向に規則的で周期性をもつことに加えてフィルム表面に対して平行に配置していることである。この場合、各分散体とランプとの距離を均一とすることができ、ランプ由来の輝度ムラをより抑制できる。また、分散体のフィルム幅方向への配列は一列であってもよいが、複数列存在することも好ましい。この場合、各層の配列を調整することによりランプからの光を効果的に拡散することが可能となり、ランプ由来の輝度ムラをほぼ抑制することができる。また、Ｙ方向の隣り合う分散体間の間隔が均一であることも好ましい。一般的な照明装置や液晶ディスプレイ用バックライトにおいてランプはほぼ等間隔で配置されていることから、Ｙ方向の隣り合う分散体間の間隔が均一な場合分散体をランプに対して精度良く配置することができ、ランプ由来の輝度ムラを抑制することができる。
【００２０】
本発明の樹脂フィルムは、フィルム幅方向（Ｙ方向）−厚み方向（Ｚ方向）断面での分散体の断面形状は特に制限されるものでなく、四角形や円など目的に応じて適宜選択可能なものである。特に、照明装置や液晶ディスプレイ用バックライトを構成するランプのように、ランプから照射される光の強度がランプからの角度により異なる場合には、略円形や略半円形とすることにより、ランプに由来する輝度ムラを抑制することができ、好ましいものである。
【００２１】
本発明の樹脂フィルムに用いられる樹脂としては、熱可塑性樹脂であることが好ましい。熱可塑性樹脂としては、たとえば、ポリエチレン・ポリプロピレン・ポリスチレン・ポリメチルペンテンなどのポリオレフィン樹脂、脂環族ポリオレフィン樹脂、ナイロン６・ナイロン６６などのポリアミド樹脂、アラミド樹脂、ポリエチレンテレフタレート・ポリブチレンテレフタレート・ポリプロピレンテレフタレート・ポリブチルサクシネート・ポリエチレン−２，６−ナフタレートなどのポリエステル樹脂、ポリカーボネート樹脂、ポリアリレート樹脂、ポリアセタール樹脂、ポリフェニレンサルファイド樹脂、４フッ化エチレン樹脂・３フッ化エチレン樹脂・３フッ化塩化エチレン樹脂・４フッ化エチレン−６フッ化プロピレン共重合体・フッ化ビニリデン樹脂などのフッ素樹脂、ＰＭＭＡなどのアクリル樹脂、メタクリル樹脂、ポリアセタール樹脂、ポリグリコール酸樹脂、ポリ乳酸樹脂、などを用いることができる。この中でも、照明や液晶ディスプレイ用バックライトでは高い透明性や耐湿熱性が求められるため、ポリスチレン、脂環族ポリオレフィン樹脂、ポリエステル樹脂、ポリカーボネート樹脂が好ましい。
【００２２】
また、樹脂としてはホモ樹脂であってもよく、共重合または２種類以上のブレンドであってもよい。本発明においては、共重合や２種類以上のブレンドの場合、その配合比が異なるものは別の樹脂として取り扱うこととする。また、各種添加剤、例えば、酸化防止剤、帯電防止剤、結晶核剤、無機粒子、有機粒子、減粘剤、熱安定剤、滑剤、赤外線吸収剤、紫外線吸収剤、屈折率調整のためのドープ剤などが添加されていてもよい。
【００２３】
本発明の樹脂フィルムは、分散体が光拡散粒子を含んでなることが好ましい。ここでいう光拡散粒子とは、光拡散能を有するものでかつ微分散化されたもとし、アルミナ、水酸化アルミニウム、水酸化マグネシウム、タルク、ガラスビーズ、ケイ酸ナトリウム、炭酸カルシウム、炭酸バリウム、酸化チタン、シリカなどの無機粒子に限らず、マトリックス樹脂や分散体の過半数を構成する樹脂とは異なりかつ微分散化している樹脂も含むものとする。この場合、樹脂フィルムに光拡散能を付与することができ、ランプ由来の輝度ムラを抑制することができる。
【００２４】
また、マトリックス樹脂中においても光拡散粒子を含んでなり、かつ光拡散粒子の面積分率が分散体に含まれる光拡散粒子の面積分率よりも低いことが好ましい。ここでいう面積分率とは、フィルム幅方向（Ｙ方向）−厚み方向（Ｚ方向）断面でマトリックス樹脂や分散体に含まれる光拡散粒子の断面積の総和のフィルム断面積に対する割合であるとし、たとえば電界放射走査型電子顕微鏡などを用いて個別に確認できる倍率で観察することで計測されるものである。この場合、分散体を透過する光は強く散乱されるのに対して、分散体を透過しない光はより透過してくるため、ランプに由来する輝度ムラをほとんど抑制することができる。
【００２５】
また、マトリックス樹脂中においても光拡散粒子を含んでなり、かつ光拡散粒子の粒子径が分散体に含まれる光拡散粒子の粒子径よりも大きいことも好ましい。ここでいう粒子径とは、光拡散粒子が無機粒子などの場合には粒子径を、光拡散粒子が樹脂の場合には分散径をさすものであり、粒子径や分散径にばらつきがある場合にはその平均値をとることとする。この場合も、分散体を透過する光は強く散乱されるのに対して、分散体を透過しない光はより透過してくるため、ランプに由来する輝度ムラをほとんど抑制することができる。
【００２６】
本発明の樹脂フィルムは、照明装置や液晶ディスプレイ用バックライトなどに用いることが出来る。特に、直線状のランプを備える蛍光灯や液晶ディスプレイ用バックライトにおいては、分散体とランプの位置を合わせることで顕著な輝度ムラを抑制する効果がある。このため、光源やバックライトとの距離を接近させることができ、照明装置の小型化、バックライトの薄型化などの利点があり好ましいものである。また、本発明の樹脂フィルムは、拡散フィルム、集光フィルムなどのその他光学フィルムと組み合わせて用いることも好ましく、高い輝度ムラの抑制効果に加えて集光機能による輝度向上の効果も付与することができる。
【００２７】
次に、本発明の積層フィルムの好ましい製造方法を以下に説明する。マトリックス樹脂と分散体となる樹脂の２種類をペレットなどの形態で用意する。また、各々の樹脂に光拡散粒子を添加する場合には、あらかじめ樹脂中に光拡散粒子を混練したペレットを用いてもよく、上述のペレットに光拡散粒子を均一に混ぜ合わせて用いても良い。ペレットは、必要に応じて、事前乾燥を熱風中あるいは真空下で行った後、押出機に供給する。押出機内において、加熱溶融された樹脂は、ギヤポンプ等で樹脂の押出量を均一化され、フィルタ等を介して異物や変性した樹脂などを取り除く。
【００２８】
これらの２台以上の押出機を用いて異なる流路から送り出された樹脂は、次にダイに送り込まれる。本発明の好ましいダイの一例を、図１〜３に示す。図１は、ダイ１のフィルム幅方向（Ｙ方向）の中央におけるフィルム厚み方向（Ｚ方向）−流動方向（Ｘ方向）の断面図である。図２は、ダイ１のフィルム厚み方向（Ｚ方向）の中央におけるフィルム幅方向（Ｙ方向）−流動方向（Ｘ方向）の断面図である。図３は、ダイ１の図１、図２に示すＡ−Ａ断面図である。
【００２９】
次にダイ１の各部品について詳細を説明する。ダイ１には、分散体となる樹脂を供給するための導入口２とマトリックス樹脂を供給するための導入口３が設けられている。導入口２は流路４を経てマニホールド５へと連通しており、マニホールドの流動方向下流側には、多数の孔７からなる多孔板６が設けられている。図４に多孔板６を流動方向上流側から見た装置図を示す。一方、導入口３は、流路８を経てマニホールド９へと連通している。多孔板６とマニホールド９はそれぞれ合流部１０に連通しており、ダイ外へと樹脂を吐出するためのリップ１１へとつながっている。合流部１０では、マニホールド９を経て合流部１０に供給されたマトリックス樹脂中に、多孔板６中の孔７を経て合流部１０に供給された分散体となる樹脂が吐出させることにより、マトリックス樹脂中に孔の形状に対応した形状の分散体を形成された複合流を得ることができる。
【００３０】
本発明における多孔板６の孔の形状、個数、間隔などは所望する樹脂フィルムの断面形状に応じて適宜変更されるものであるが、孔はフィルム幅方向（Ｙ方向）に規則的で周期性をもって配置されることや、フィルム幅方向に対して列状に配置されることも好ましい。この場合、得られた樹脂フィルム中の分散体を規則的で周期性をもって配置させたり、フィルム表面に対して平行に配置させたりすることができ、前述のとおり照明装置や液晶ディスプレイ用バックライトにおけるランプ由来の輝度ムラを抑制することができる。
【００３１】
かくしてダイ内で形成された分散体を含む複合流は、ダイから吐出され、キャスティングドラムやカレンダリングロール等にて、冷却固化される。ダイからの吐出の際、ネックダウン現象によって、分散体の間隔が変動することがあるため、ダイリップ端部にエッジガイドを設けることが好ましい。エッジガイドとは、ダイから吐出された樹脂フィルムの端部を拘束するべく、ダイリップと冷却体間に設けられたものであり、エッジガイドと樹脂がわずかに接触することにより、表面張力にてネックダウンを抑制できる。こうすることにより、ダイから吐出された樹脂フィルムは、吐出量と引き取り速度の関係によって、厚み方向（Ｚ方向）に薄膜化されるものの、幅方向（Ｙ方向）寸法は変化しなくなるため、各層の幅方向精度が向上する。
また、冷却固化する際に、ワイヤー状、テープ状、針状あるいはナイフ状等の電極を用いて、静電気力によりキャスティングドラム等の冷却体に密着させる方法や、スリット状、スポット状、面状の装置からエアーを吹き出してキャスティングドラム等の冷却体に密着させる方法、ロールにて冷却体に密着させる方法を用いることが好ましい。特に本発明では、静電気力によりキャスティングドラムに密着させる方法が好ましい。得られた積層フィルムは、必要に応じて延伸等を行い、ワインダーにて巻きとられる。本発明の積層フィルムにおいては、未延伸フィルムもしくは一軸延伸フィルムであることが好ましい。より好ましくは未延伸フィルムである。
【実施例】
【００３２】
本発明に使用した物性値の評価法を記載する。
（物性値の評価法）
（１）分散体の個数、Ｙ方向の隣り合う分散体間の間隔、Ｙ方向の分散体のサイズ、Ｚ方向の分散体のサイズ
まず、研磨機により観察するフィルム幅方向（Ｙ方向）−厚み方向（Ｚ方向）断面の平滑化処理を行った。カッターナイフを用いてフィルム断面を切り出し、このフィルムの両表面を厚さ２ｍｍのアクリル板ではさみ、治具に固定した。次に、研磨機（ＮＡＰ−２４０、日新化成社製）を用い、研磨板に＃６０００番手の研磨フィルム（砥粒、酸化アルミニウム）を貼り付け、研磨液に純水を用い、研磨板の回転数２４０ｒｐｍで１０分間研磨することにより平滑な断面とした。この処理をフィルム全幅について、順次行った。
次に、光学顕微鏡の一種であるＣＮＣ画像計測システム（ＮＥＸＩＶ  ＶＭＲ−Ｈ３０３０ＴＺ、Ｎｉｋｏｎ社製）を用いて、上述のとおり作製した樹脂フィルムの断面の画像撮影を行った。非接触三次元測定機の試料台中央部に平滑にした断面が見えるように試料を置き、倍率３倍で撮影した。なお、１回のストローク範囲内で撮影が完了しない場合は、サンプルをずらしてセットし直し、継続して計測を行った。得られた画像について、付属の画像処理ソフトで分散体の個数、Ｙ方向の隣り合う分散体間の間隔、Ｙ方向の分散体のサイズ、Ｚ方向の分散体のサイズの測定を行った。
【００３３】
（２）直線透過率
分光光度計（Ｕ４１００、日立ハイテクノロジーズ社製）を用いて以下の方法で直線透過率を測定した。測定には、開口部が２ｍｍ×１０ｍｍであるマスクを使用した。まず、マスクのみをセットした状態でブランク測定を行った。続いて、マスクを樹脂フィルムの分散体のフィルム幅方向（Ｙ方向）の中央に開口部がくるように配置させ、マスクが受光部側になるようにサンプルをセットして測定を行い、得られた透過率のうち５４５ｎｍでの透過率をここでの直線透過率とした。なお、測定条件は以下に記載のとおりである。同様に、マスクを分散体と分散体の中間地点に開口部がくるように配置させた場合についても測定を行った。得られた２つの直線透過率のより大きい値をＴｍａｘ、小さい値をＴｍｉｎとした。
測定範囲：４００ｎｍ〜８５０ｎｍ
検出速度：６００ｎｍ／ｍｉｎ
サンプリング間隔：１．００ｎｍ
スリット：２．００ｎｍ。
【００３４】
（３）Ｙ方向の隣り合う分散体の間隔Ｐ１、Ｐ２
Ｙ方向の隣り合う分散体間の間隔の計測を行った断面を採取した位置より分散体の最長方向に１００ｍｍ離れた位置において、（１）と同様の方法でフィルム幅方向（Ｙ方向）−厚み方向（Ｚ方向）断面での分散体の間隔の測定を行った。ここで２枚の断面画像において、それぞれ同一とみなすことができる１組の分散体の間隔をそれぞれＰ１、Ｐ２とした。
（４）光拡散粒子の面積分率と粒子径
ミクロトームを用いてフィルム幅方向（Ｙ方向）−厚み方向（Ｚ方向）断面を切り出し、白金−パラジウムを蒸着した後、電界放射走査型電子顕微鏡（ＪＳＭ−６７００Ｆ、日本電子社製）で３０００〜５０００倍の写真を撮影した。撮影された画像中に。次に、画像処理ソフト（Ｉｍａｇｅ‐Ｐｒｏ  Ｐｌｕｓ  ｖｅｒ．４、販売元  プラネトロン）を用いて断面積の計測を行った。上記ソフトのＣｏｕｎｔ／Ｓｉｚｅダイアログボックスの測定メニューから、測定項目のうち、“面積”と“サイズ（長さ）”を選択し、Ｃｏｕｎｔボタンを押し、自動測定を行った。こうして画像中の全ての光拡散粒子に関して面積を求め、その総和の画像中の全面積に対する割合を面積分率とした。また、計測された光拡散粒子の径の平均値を粒子径とした。
【００３５】
（実施例１）
マトリックス樹脂として、ポリエチレンテレフタレート（ＰＥＴ）樹脂とポリメチルペンテン（ＰＭＰ）[三井化学製ＤＸ８２０]樹脂を９９：１の割合でブレンダーを用いて均一に混合したものを用いた。また、分散体となる樹脂として、ＰＥＴ樹脂とＰＭＰ樹脂を６０：４０の割合でブレンダーを用いて均一に混合したものを用いた。上記ＰＥＴ樹脂は、以下に記す方法にて重合されたものである。まず、ジメチルテレフタレート１００重量部とエチレングリコール６０重量部の混合物に、エステル交換反応触媒として酢酸カルシウムを添加し、加熱昇温してメタノールを留出させてエステル交換反応を行った。次いで、該エステル交換反応生成物に、重合触媒として三酸化アンチモン、熱安定剤としてリン酸を加え重縮合反応槽に移行した。次いで、加熱昇温しながら反応系を徐々に減圧し、２９０℃減圧下で内部を攪拌しメタノールを留出させながら重合し、ＰＥＴ樹脂を得た。なお、ＰＥＴ樹脂はＰＭＰ樹脂と混合させる前に真空条件下１８０度で３時間乾燥させたものを使用した。
【００３６】
次に、押出機１にマトリックス樹脂を、押出機２に分散体となる樹脂を供給し、それぞれの押出機にて２８０℃で溶融状態とし、ギヤポンプおよびフィルタを介した後、図１〜４に示す形状のダイへと流入させた。ここで用いたダイの多孔板では、すべての孔において隣り合う孔の間隔が２５ｍｍ、半径が２ｍｍである半円状の孔がフィルム幅方向（Ｙ方向）に一列に１３個配置されていた。このダイのリップから吐出された複合流は、静電印加にて表面温度２５℃に保たれたキャストドラム上で急冷固化して、未延伸の樹脂フィルムを得た。得られた樹脂フィルムは、分散体の最長方向に連続なものであり、フィルム厚み１．５ｍｍ、Ｙ方向の分散体のサイズ１０ｍｍ、Ｚ方向の分散体のサイズ０．５ｍｍ、Ｙ方向の隣り合う分散体間の間隔２５ｍｍの分散体がフィルム表面に対して平行に１３個配置されたものであり、ランプ間の間隔が２５ｍｍである液晶ディスプレイ用バックライトに直接配置してもランプからの光を効果的に拡散でき、ランプ由来の輝度ムラを抑制できるものであった。結果を表１に示す。
【００３７】
（実施例２）
マトリックス樹脂として、ポリカーボネート（ＰＣ）［出光興産製タフロンＬＣ１７００］樹脂とシリカ（Ｓｉ）粒子を９９：１の割合でブレンダーを用いて均一に混合したものを用いた。また、分散体となる樹脂として、ＰＣ樹脂とＳｉ粒子を９０：１０の割合でブレンダーを用いて均一に混合したものを用いた。なお、ＰＣ樹脂はＳｉ粒子と混合させる前に大気中１１０度で６時間乾燥させたものを使用した。
【００３８】
これらの樹脂を用いる以外は、実施例１と同様の装置・条件にて製膜し、樹脂フィルムを得た。得られた樹脂フィルムは、分散体の最長方向に連続なものであり、フィルム厚み１．５ｍｍ、Ｙ方向の分散体のサイズ１０ｍｍ、Ｚ方向の分散体のサイズ０．５ｍｍ、Ｙ方向の隣り合う分散体間の間隔２５ｍｍの分散体がフィルム表面に対して平行に１３個配置されたものであり、ランプ間の間隔が２５ｍｍである液晶ディスプレイ用バックライトに直接配置してもランプからの光を効果的に拡散でき、ランプ由来の輝度ムラを抑制できるものであった。結果を表１に示す。
【００３９】
（実施例３）
マトリックス樹脂として、ポリメチルメタクリレート（ＰＭＭＡ）[住友化学性ＭＧＳＳ]樹脂とＳｉ粒子を９９：１の割合でブレンダーを用いて均一に混合したものを用いた。また、分散体となる樹脂として、ＰＭＭＡ樹脂とＳｉ粒子を９０：１０の割合でブレンダーを用いて均一に混合したものを用いた。なお、ＰＭＭＡ樹脂はＳｉ粒子と混合させる前に大気中８０度で６時間乾燥させたものを使用した。
【００４０】
これらの樹脂を用いる以外は、実施例１と同様の装置・条件にて製膜し、樹脂フィルムを得た。得られた樹脂フィルムは、分散体の最長方向に連続なものであり、フィルム厚み１．５ｍｍ、Ｙ方向の分散体のサイズ１０ｍｍ、Ｚ方向の分散体のサイズ０．５ｍｍ、Ｙ方向の隣り合う分散体間の間隔２５ｍｍの分散体がフィルム表面に対して平行に１３個配置されたものであり、ランプ間の間隔が２５ｍｍである液晶ディスプレイ用バックライトに直接配置してもランプからの光を効果的に拡散でき、ランプ由来の輝度ムラを抑制できるものであった。結果を表１に示す。
【００４１】
（実施例４）
マトリックス樹脂として、ポリスチレン（ＰＳ）[日本ポリスチレン製Ｇ１２０Ｋ]樹脂とＳｉ粒子を９９：１の割合でブレンダーを用いて均一に混合したものを用いた。また、分散体となる樹脂として、ＰＳ樹脂とＳｉ粒子を９５：５の割合でブレンダーを用いて均一に混合したものを用いた。
【００４２】
また、実施例１と同様の装置を用い、分散体となる樹脂の吐出量を調整して分散体のＺ方向のサイズが１．０ｍｍとなる条件で製膜し、樹脂フィルムを得た。得られた樹脂フィルムは、分散体の最長方向に連続なものであり、フィルム厚み１．５ｍｍ、Ｙ方向の分散体のサイズ１０ｍｍ、Ｚ方向の分散体のサイズ１．０ｍｍ、Ｙ方向の隣り合う分散体間の間隔２５ｍｍの分散体がフィルム表面に対して平行に１３個配置されたものであり、ランプ間の間隔が２５ｍｍである液晶ディスプレイ用バックライトに直接配置してもランプからの光を効果的に拡散でき、ランプ由来の輝度ムラを抑制できるものであった。結果を表１に示す。
【００４３】
（実施例５）
マトリックス樹脂として、シクロオレフィン・コポリマー（ＣＯＣ）[ポリプラスティック社製ＴＯＰＡＳ５０１３]樹脂とＳｉ粒子を９９：１の割合でブレンダーを用いて均一に混合したものを用いた。また、分散体となる樹脂として、ＰＳ樹脂とＳｉ粒子を９５：５の割合でブレンダーを用いて均一に混合したものを用いた。
【００４４】
また、多孔板に設けられた半円状の孔の半径が０．５ｍｍである以外は実施例１と同様の装置を用い、分散体となる樹脂の吐出量を調整して分散体のＺ方向のサイズが１．０ｍｍとなる条件で製膜し、樹脂フィルムを得た。得られた樹脂フィルムは、分散体の最長方向に連続なものであり、フィルム厚み１．５ｍｍ、Ｙ方向の分散体のサイズ２ｍｍ、Ｚ方向の分散体のサイズ１ｍｍ、Ｙ方向の隣り合う分散体間の間隔２５ｍｍの分散体がフィルム表面に対して平行に１３個配置されたものであり、ランプ間の間隔が２５ｍｍである液晶ディスプレイ用バックライトに直接配置してもランプからの光を拡散できるものの、分散体の周囲で若干の輝度ムラがあった。結果を表１に示す。
【００４５】
（実施例６）
分散体となる樹脂として、ＰＥＴ樹脂とチタン(Ｔｉ)粒子を９９：１の割合でブレンダーを用いて均一に混合したものを用いた以外は、実施例１と同様の装置・条件にて製膜し、樹脂フィルムを得た。得られた樹脂フィルムは、分散体の最長方向に連続なものであり、フィルム厚み１．５ｍｍ、Ｙ方向の分散体のサイズ１０ｍｍ、Ｚ方向の分散体のサイズ０．５ｍｍ、Ｙ方向の隣り合う分散体間の間隔２５ｍｍの分散体がフィルム表面に対して平行に１３個配置されたものであり、ランプ間の間隔が２５ｍｍである液晶ディスプレイ用バックライトに直接配置してもランプからの光を効果的に拡散できるものの、実施例１と比較すると分散体を透過する光に輝度ムラが生じており、全体輝度も若干低下しているものであった。結果を表１に示す。
【００４６】
（実施例７）
マトリックス樹脂として、ＰＥＴ樹脂とＴｉ粒子を９９．９：０．１の割合でブレンダーを用いて均一に混合したものを、分散体となる樹脂としてＰＥＴ樹脂とＰＭＰ樹脂を６０：４０の割合でブレンダーを用いて均一に混合したものを用いた以外は、実施例１と同様の装置・条件にて製膜し、樹脂フィルムを得た。得られた樹脂フィルムは、分散体の最長方向に連続なものであり、フィルム厚み１．５ｍｍ、Ｙ方向の分散体のサイズ１０ｍｍ、Ｚ方向の分散体のサイズ０．５ｍｍ、Ｙ方向の隣り合う分散体間の間隔２５ｍｍの分散体がフィルム表面に対して平行に１３個配置されたものであり、ランプ間の間隔が２５ｍｍである液晶ディスプレイ用バックライトに直接配置してもランプからの光を効果的に拡散できるものの、実施例１と比較すると若干分散体と分散体との間での領域での輝度が低下し、全体としても若干の輝度ムラが観測された。結果を表１に示す。
【００４７】
（実施例８）
分散体となる樹脂としてポリブチレンテレフタレート（ＰＢＴ）[東レ製トレコン１４０１Ｘ０６]樹脂と実施例５と同様の装置を用いて、分散体となる樹脂の吐出量を調整して分散体のＺ方向のサイズが０．１ｍｍとなる条件にて製膜し、樹脂フィルムを得た。得られた樹脂フィルムは、分散体の最長方向に連続なものであり、フィルム厚み１．５ｍｍ、Ｙ方向の分散体のサイズ２ｍｍ、Ｚ方向の分散体のサイズ０．１ｍｍ、Ｙ方向の隣り合う分散体間の間隔２５ｍｍの分散体がフィルム表面に対して平行に１３個配置されたものであり、ランプ間の間隔が２５ｍｍである液晶ディスプレイ用バックライトに直接配置してもランプからの光を効果的に拡散できるものの、実施例１と比較すると分散体を透過する光に輝度ムラが生じており、全体輝度も若干低下しているものであった。結果を表１に示す。
【００４８】
（実施例９）
ダイの多孔板として、すべての孔において隣り合う孔の間隔が１ｍｍ、フィルム幅方向（Ｙ方向）のサイズが０．２ｍｍ、フィルム厚み方向（Ｚ方向）のサイズが１ｍｍである長方形の孔が１００個フィルム幅方向に一列に配置された多孔板を用いた以外は、実施例１と同様の装置を用い、分散体となる樹脂の吐出量を調整してＺ方向の分散体のサイズが０．３ｍｍとなる条件で製膜し、樹脂フィルムを得た。得られた樹脂フィルムは、分散体の最長方向に連続なものであり、フィルム厚み１．５ｍｍ、Ｙ方向の分散体のサイズ０．５ｍｍ、Ｚ方向の分散体のサイズ０．３ｍｍ、Ｙ方向の隣り合う分散体間の間隔１ｍｍの分散体がフィルム表面に対して平行に１００個配置されたものであり、間隔１ｍｍのランプが平行に配列した小型照明装置に直接配置したところ、ランプからの光を効果的に拡散できるもの、分散体と分散体との間での若干の輝度の低下が拡散され、さらに分散体の間隔に若干の変動が生じるため照明装置のほんの一部ではあるが輝度ムラが確認された。結果を表１に示す。
【００４９】
（実施例１０）
分散体となる樹脂として、ＰＥＴ樹脂とＰＭＰ樹脂を９０：１０の割合でブレンダーを用いて均一に混合したものを用い、ダイの多孔板として、すべての孔において隣り合う孔の間隔が１００ｍｍ、フィルム幅方向（Ｙ方向）のサイズが１５ｍｍ、Ｚ方向のサイズが５ｍｍである二等辺三角形の孔がフィルム幅方向に一列に５個設けられている多孔板を用いた以外は実施例１と同様の装置を用い、分散体となる樹脂の吐出量を調整してＺ方向の分散体のサイズが０．５ｍｍとなる条件で製膜し、樹脂フィルムを得た。得られた樹脂フィルムは、分散体の最長方向に連続なものであり、フィルム厚み１．５ｍｍ、Ｙ方向の分散体のサイズ５０ｍｍ、Ｚ方向の分散体のサイズ０．５ｍｍ、Ｙ方向の隣り合う分散体間の間隔１００ｍｍの分散体がフィルム表面に対して平行に５個配置されたものであり、間隔が１００ｍｍである照明用蛍光灯の輝度ムラの抑制に用いたところ、照度を極端に落とすこと低下させることなく効果的に光を拡散することができた。結果を表１に示す。
【００５０】
（比較例１）
分散体となる樹脂として、ＰＥＴ樹脂とＴｉ粒子を９９：１の割合でブレンダーを用いて均一に混合したものを用いた以外は、実施例１と同様の装置・条件にて製膜し、樹脂フィルムを得た。得られた樹脂フィルムは、分散体の最長方向に連続なものであり、フィルム厚み１．５ｍｍ、Ｙ方向の分散体のサイズ１０ｍｍ、Ｚ方向の分散体のサイズ０．５ｍｍ、Ｙ方向の隣り合う分散体間の間隔２５ｍｍの分散体がフィルム表面に対して平行に１３個配置されたものであったが、ランプ間の間隔が２５ｍｍである液晶ディスプレイ用バックライトに直接配置したところむしろ分散体による高い光拡散効果と遮蔽効果のために分散体を透過する光の輝度が低下し、顕著な輝度ムラと輝度の低下が生じていた。結果を表１に示す。
【００５１】
（比較例２）
樹脂として、事前に実施例１と同様の方法で乾燥したＰＥＴ樹脂とＰＭＰ樹脂を９０：１０の割合でブレンダーを用いて均一に混合したものを用いた。この樹脂を１台の押出機に供給して２８０℃で溶融状態とし、ギヤポンプおよびフィルタを介した後、Ｔダイへと流入させた。ダイから吐出された樹脂は、静電印加にて表面温度２５℃に保たれたキャストドラム上で急冷固化して、未延伸の樹脂フィルムを得た。得られた樹脂フィルムは、フィルム厚み１．５ｍｍで均一に光拡散粒子を分散されたものであったが、ランプ間の間隔が２５ｍｍである液晶ディスプレイ用バックライトに直接配置させたところランプ由来の輝度ムラが顕著に確認されるものであった。
【００５２】
【表１】
2009275093.tif 000002
【産業上の利用可能性】
【００５３】
本発明は、照明や液晶ディスプレイ用バックライトにおけるランプ由来の輝度ムラを解消するための拡散フィルムとして用いることができる樹脂フィルムに関するものであり、照明の小型化、バックライトの薄型化に有益なものである。
【図面の簡単な説明】
【００５４】
【図１】ダイ１のフィルム幅方向（Ｙ方向）の中央におけるフィルム厚み方向（Ｚ方向）−流動方向（Ｘ方向）の断面図
【図２】ダイ１のフィルム厚み方向（Ｚ方向）の中央におけるフィルム幅方向（Ｙ方向）−流動方向（Ｘ方向）の断面図
【図３】ダイ１の図１、図２のＡ−Ａ断面図
【図４】多孔板６を流動方向上流側から見た装置図
【符号の説明】
【００５５】
１：ダイ
２：導入口
３：導入口
４：流路
５：マニホールド
６：多孔板
７：孔
８：流路
９：マニホールド
１０：合流部
１１：リップ
【図１】
2009275093.tif 000003
【図２】
2009275093.tif 000004
【図３】
2009275093.tif 000005
【図４】
2009275093.tif 000006